КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к составам керамических масс, которые могут быть использованы в производстве облицовочной плитки.
Известна керамическая масса, включающая, мас.%: глинистое сырье 15,0-35,0; керамический бой 2,0-5,0; нефелиновый концентрат 15,0-20,0; перлит 15,0-20,0; мел 5,0-10,0; трепел 40,0-45,0 [1].
Задача изобретения состоит в повышении термостойкости плитки, полученной из керамической массы.
Технический результат достигается тем, что в керамической массе для изготовления облицовочной плитки, включающей глинистое сырье, керамический бой, нефелиновый концентрат, мел, трепел, компоненты находятся при следующем соотношении, мас.%: глинистое сырье 46,0-48,0; керамический бой 1,0-1,2; нефелиновый концентрат 12,0-14,0; мел 0,5-0,7; трепел 363-38,3.
В таблице приведены составы керамической массы для изготовления облицовочной плитки.
Таблица.
Компоненты
Состав, мас.%:
1
2
3
Глинистое сырье
46,0
47,0
48,0
Керамический бой
1,0
1,0
1,2
Нефелиновый концентрат
14,0
12,0
14,0
Мел
0,7
0,5
0,5
Трепел
38,3
39,5
36,3
Термостойкость, °С
~250
~250
~250
2
2
3
2
3
2
2
2
Для приготовления керамической массы используют глинистое сырье, содержащее, мас.%: SiO 51,0-8-55,88; AlO 30,0-33,63; FeO 0,59-0,72; TiO 1,04-1,1; CaO 0,48-0,62; MgO 0,84-0,93; NaO 0,4-1,58; КО 0,36-2,04; п.п.п. 7,0-7,99.
2
2
3
2
3
2
2
Нефелиновый концентрат включает, мас.%: SiO 43,0-45,0; AlO 28,0-30,0; FeO 3,0-4,0; CaO 1,0-1,5; NaO+KO 16,0-18,0; п.п.п. 1,0-2,0.
Может быть использован бой любых керамических изделий (плитки, кирпича, изделий хозяйственно-бытового и санитарно-технического назначения).
2
2
3
Трепел - кремнистая порода, сложенная, главным образом, сферическими опаловыми, иногда халнедоновыми тельцами. Содержит SiO 74,6-86,6 и AlO 4,5-10,9. Возможно присутствие в составе трепела глинистых веществ.
Компоненты дозируют в требуемых количествах, размалывают до порошкообразного состояния, готовят керамическую массу с влажностью 20-25%, из которой пластическим способом формуют облицовочные плитки. Изделия сушат до влажности 1-4%, напыляют на их поверхность слой глазури и при температуре 950-1050°С проводят обжиг.
Источники информации
1. SU 937416, 1982.